СПОСОБ ИЗГОТОВЛЕНИЯ ЭЛЕКТРОДА ДЛЯ ИСКРОВОЙ МОДИФИКАЦИИ ПОВЕРХНОСТИ И ЭЛЕКТРОД ДЛЯ ИСКРОВОЙ МОДИФИКАЦИИ ПОВЕРХНОСТИ

1. Способ изготовления пористого электрода для искровой модификации поверхности, пригодного для использования энергии электрического разряда для выполнения искровой модификации поверхности, содержащий:
первый этап изготовления заполнением формовочного штампа порошком электродного материала;
второй этап изготовления, следующий по завершении первого этапа изготовления, прессованием порошка электродного материала, заполняющего формовочный штамп, с формированием пористой порошковой прессовки;
третий этап изготовления, следующий по завершении второго этапа изготовления, помещением порошковой прессовки на место в камере печи термообработки, и при этом в камеру подается один из инертного газа, газообразного водорода и смешанного газа, содержащего инертный газ в качестве основного компонента и газообразный водород; и
четвертый этап изготовления, следующий по завершении третьего этапа изготовления, нагреванием порошковой прессовки теплотой конвекционных потоков инертного газа, газообразного водорода или смешанного газа, содержащего инертный газ в качестве основного компонента и газообразный водород, нагреваемого нагревателем в печи термообработки и проходящего через порошковую прессовку, спекая электродный материал порошковой прессовки.
2. Способ изготовления электрода для искровой модификации поверхности по п.1, причем четвертый этап изготовления содержит продувку упомянутого смешанного газа, нагретого нагревателем, к порошковой прессовке, заставляя циркулировать в камере.
3. Способ изготовления электрода для искровой модификации поверхности по п.1, причем упомянутый инертный газ содержит один из газов аргона, гелия и азота.
4. Способ изготовления электрода для искровой модификации поверхности по п.1, причем на третьем этапе изготовления после того, как порошковая прессовка установлена на место в камере, камеру нагревают, чтобы испарить, удалить воск, примешанный в порошковую прессовку, и камеру откачивают до заданного вакуума.
5. Электрод для искровой модификации поверхности, изготовленный способом изготовления электрода для искровой модификации поверхности по п.1.